【手続補正書】
【提出日】平成22年5月28日(2010.5.28)
【手続補正１】
【補正対象書類名】特許請求の範囲
【補正対象項目名】全文
【補正方法】変更
【補正の内容】
【特許請求の範囲】
【請求項１】
金属基材の初期被覆用のクロムを含有しない硬化性防蝕組成物であって、該組成物は１〜３の範囲のｐＨを有し、水、および
ａ）チタンおよび／またはジルコニウムのフルオロ錯イオン、
ｂ）少なくとも１つの防蝕顔料、
ｃ）該ｐＨ範囲で水溶性または水分散性を有し、５０重量％の濃度で水溶液中においてそれ自体として１〜３の範囲のｐＨを示す、少なくとも１つの有機ポリマーであって、該有機ポリマーｃ）は、
ｉ）アクリル酸、メタクリル酸、アクリル酸エステルおよびメタクリル酸エステルから選択される少なくとも２つの異なったラジカル重合可能なエチレン性不飽和モノマーを含み、アクリル酸エステルおよびメタクリル酸エステルから選択される少なくとも１つのモノマーが組み込まれ、および
ｉｉ）該ポリマーにおけるリン酸基またはリン酸エステル基を有するモノマーの分率を０．５〜４モル％の範囲で有する、
有機ポリマー
を含んでなる、防蝕組成物。
【請求項２】
リン酸イオンｄ）をさらに含む、請求項１に記載の防蝕組成物。
【請求項３】
マンガンイオンおよび／またはマグネシウムイオンｅ）をさらに含む、請求項１または２に記載の防蝕組成物。
【請求項４】
キレート錯体を形成することができる少なくとも１つの有機化合物ｆ）をさらに含む、請求項１〜３のいずれかに記載の防蝕組成物。
【請求項５】
モリブデン酸イオンおよび／またはタングステン酸イオンｇ）をさらに含む、請求項１〜４のいずれかに記載の防蝕組成物。
【請求項６】
亜鉛イオン、コバルトイオン、ニッケルイオン、バナジウムイオンおよび鉄イオンから選択される少なくとも１つのカチオンｈ）をさらに含む、請求項１〜５のいずれかに記載に防蝕組成物。
【請求項７】
鉄（ＩＩ）イオンおよびヒドロキシルアミン、ヒドロキシルアンモニウム塩もしくはヒドロキシルアミン分離性化合物から選択される少なくとも１つの還元剤ｉ）をさらに含む、請求項１〜６のいずれかに記載の防蝕組成物。
【請求項８】
防蝕顔料ｂ）はカチオン交換特性を有する、請求項１〜７のいずれかに記載の防蝕組成物。
【請求項９】
前記ポリマーにおけるリン酸基またはリン酸エステル基を有するモノマーの分率は１〜２モル％の範囲である、請求項１〜８のいずれかに記載の防蝕組成物。
【請求項１０】
有機ポリマーｃ）は、リン酸基またはリン酸エステル基に加えて、エポキシ基、シラン基、カルボキシル基およびヒドロキシル基から選択される少なくとも１つのさらなる基を示す、請求項１〜９のいずれかに記載の防蝕組成物。
【請求項１１】
前記ポリマーはカルボン酸アミド基をさらに示し、少なくとも１つのヒドロキシアルキル基、好ましくは少なくとも１つのヒドロキシメチル基がカルボン酸アミド基の窒素原子に結合している、請求項１〜１０のいずれかに記載の防蝕組成物。
【請求項１２】
使用可能な状態において、全防蝕組成物を基準として次の重量％での割合で成分を含んでなる、請求項１〜１１のいずれかに記載の防蝕組成物：
水：２５〜６９．７重量％、
ａ）ヘキサフルオロチタン酸またはヘキサフルオロジルコン酸として計算されるチタンおよび／またはジルコニウムのフルオロ錯イオン：全部で０．３〜３重量％、好ましくは全部で０．５〜２重量％、
ｂ）防蝕顔料：全部で５〜２５重量％、好ましくは１０〜２０重量％、
ｃ）前記ｐＨ範囲で水溶性または水分散性を有し、５０重量％の濃度で水溶液中においてそれ自体として１〜３の範囲のｐＨを示す有機ポリマー：２５〜５０重量％、好ましくは３０〜４０重量％、
ｄ）リン酸として計算されるリン酸イオン：０〜５重量％、好ましくは０．５〜４重量％、
ｅ）マンガンイオンおよび／またはマグネシウムイオン：全部で０〜２重量％、好ましくは０．１〜１重量％、
ｆ）キレート錯体を形成することができる有機化合物：全部で０〜５重量％、好ましくは０．５〜３重量％、
ｇ）アンモニウム塩として計算されるモリブデン酸イオンおよび／またはタングステン酸イオン：全部で０〜１重量％、好ましくは０．０５〜０．５重量％、
ｈ）亜鉛イオン、コバルトイオン、ニッケルイオン、バナジウムイオンおよび鉄イオンから選択されるカチオン：全部で０〜１重量％、好ましくは０．１〜０．５重量％、
ｉ）鉄（ＩＩ）イオンおよびヒドロキシルアミン、ヒドロキシルアンモニウム塩もしくはヒドロキシルアミン分離性化合物から選択される還元剤：全部で０〜０．１重量％、好ましくは０．００５〜０．０５重量％。
【請求項１３】
５重量％以下、好ましくは２重量％以下、特に０．５重量％以下の、大気圧で最大１５０℃の沸点を有する有機化合物を含む、請求項１〜１２のいずれかに記載の防蝕組成物。
【請求項１４】
水が蒸発した後、有機ポリマーｃ）は、１５０℃以下、好ましくは１００℃以下の温度で６０秒以内、好ましくは３０秒以内に硬化可能である、請求項１〜１３のいずれかに記載の防蝕組成物。
【請求項１５】
請求項１〜１４のいずれかに記載の防蝕組成物を、硬化後に層が０．５〜１０μｍ、好ましくは１〜５μｍの範囲の厚さで得られるような厚さで、移動している金属片上に塗布し、および最大１５０℃、好ましくは最大１００℃の温度まで、最大６０秒間、好ましくは最大３０秒間、加熱することによって硬化させる、金属片の被覆方法。
【請求項１６】
請求項１〜１４のいずれかに記載の防蝕組成物の塗布前に金属片の表面には、任意の他の防蝕を施さない、請求項１５に記載の方法。
【請求項１７】
金属片は、亜鉛片または亜鉛合金片、アルミニウム片またはアルミニウム合金片ならびに亜鉛もしくは亜鉛合金で、またはアルミニウムもしくはアルミニウム合金で被覆された鋼片から選択される、請求項１５または１６に記載の方法。
【請求項１８】
必要に応じ成形することができる被覆された金属片または該金属片由来の金属シートであって、該金属片または金属シートは請求項１５〜１７のいずれかに記載の方法に従って得られる被覆物を有する、金属片または金属シート。
【手続補正２】
【補正対象書類名】明細書
【補正対象項目名】００４４
【補正方法】変更
【補正の内容】
【００４４】
最後に、第三の態様においては、本発明は、本発明の方法に従って得られた被覆物を有する、必要に応じて成形することができる被覆金属片または該金属片から裁断された金属シートに関連する。この場合も同様に、上記の材料から作られた金属片または該金属片から裁断された金属シートが好適である。本発明の方法に対する実施態様に従えば、被覆金属片または該金属片から裁断された金属シートは、必要に応じ、構造中に成形することができ、本発明の方法に従って得られた被覆物を唯一の防蝕被覆物として有することができる。従って、この場合には、本発明の被覆物はさらなる装飾用または防蝕性のさらなる層で上塗りされていない。しかしながら、本発明はまた、必要に応じてサブアセンブリーに成形することができ、本発明の方法に従って得られた被覆物上に被覆する少なくとも１つの装飾被覆物または防蝕被覆物を有する、被覆金属片または該金属片から裁断された金属シートに関する。
本発明の好ましい態様は、以下を包含する。
［１］  金属基材の初期被覆用のクロムを含有しない硬化性防蝕組成物であって、該組成物は１〜３の範囲のｐＨを有し、水、および
ａ）チタンおよび／またはジルコニウムのフルオロ錯体、
ｂ）少なくとも１つの防蝕顔料、
ｃ）該ｐＨ範囲で水溶性または水分散性を有し、５０重量％の濃度で水溶液中においてそれ自体として１〜３の範囲のｐＨを示す、少なくとも１つの有機ポリマー
を含んでなる、防蝕組成物。
［２］  リン酸イオンｄ）をさらに含む、［１］に記載の防蝕組成物。
［３］  マンガンイオンおよび／またはマグネシウムイオンｅ）をさらに含む、［１］または［２］に記載の防蝕組成物。
［４］  キレート錯体を形成することができる少なくとも１つの有機化合物ｆ）をさらに含む、［１］〜［３］のいずれかに記載の防蝕組成物。
［５］  モリブデン酸イオンおよび／またはタングステン酸イオンｇ）をさらに含む、［１］〜［４］のいずれかに記載の防蝕組成物。
［６］  亜鉛イオン、コバルトイオン、ニッケルイオン、バナジウムイオンおよび鉄イオンから選択される少なくとも１つのカチオンｈ）をさらに含む、［１］〜［５］のいずれかに記載の防蝕組成物。
［７］  鉄（ＩＩ）イオンおよびヒドロキシルアミン、ヒドロキシルアンモニウム塩もしくはヒドロキシルアミン分離性化合物から選択される少なくとも１つの還元剤ｉ）をさらに含む、［１］〜［６］のいずれかに記載の防蝕組成物。
［８］  防蝕顔料ｂ）はカチオン交換特性を有する、［１］〜［７］のいずれかに記載の防蝕組成物。
［９］  有機ポリマーｃ）はラジカル重合可能なエチレン性不飽和モノマーを含む、［１］〜［８］のいずれかに記載の防蝕組成物。
［１０］  有機ポリマーｃ）は、アクリル酸、メタクリル酸、アクリル酸エステルおよびメタクリル酸エステルから選択される少なくとも１つのモノマーをラジカル重合可能なエチレン性不飽和モノマーとして含み、およびエポキシ基、シラン基、ヒドロキシル基、カルボキシル基、リン酸基およびリン酸エステル基から選択される少なくとも１つの型の官能基を有する、［９］に記載の防蝕組成物。
［１１］  有機ポリマーｃ）は、アクリル酸、メタクリル酸、アクリル酸エステルおよびメタクリル酸エステルから選択される少なくとも２つの異なったモノマーをラジカル重合可能なエチレン性不飽和モノマーとして含み、アクリル酸エステルおよびメタクリル酸エステルから選択される少なくとも１つのモノマーが組み込まれている、［１０］に記載の防蝕組成物。
［１２］  前記ポリマーにおけるリン酸基またはリン酸エステル基を有するモノマーの分率は０．５〜４モル％の範囲、好ましくは１〜２モル％の範囲である、［１０］または［１１］に記載の防蝕組成物。
［１３］  有機ポリマーｃ）は、リン酸基またはリン酸エステル基に加えて、エポキシ基、シラン基、カルボキシル基およびヒドロキシル基から選択される少なくとも１つのさらなる基を示す、［１０］〜［１２］のいずれかに記載の防蝕組成物。
［１４］  前記ポリマーはカルボン酸アミド基をさらに示し、少なくとも１つのヒドロキシアルキル基、好ましくは少なくとも１つのヒドロキシメチル基がカルボン酸アミド基の窒素原子に結合している、［１０］〜［１３］のいずれかに記載の防蝕組成物。
［１５］  使用可能な状態において、全防蝕組成物を基準として次の重量％での割合で成分を含んでなる、［１］〜［１４］のいずれかに記載の防蝕組成物：
水：２５〜６９．７重量％、
ａ）ヘキサフルオロチタン酸またはヘキサフルオロジルコン酸として計算されるチタンおよび／またはジルコニウムのフルオロ錯イオン：全部で０．３〜３重量％、好ましくは全部で０．５〜２重量％、
ｂ）防蝕顔料：全部で５〜２５重量％、好ましくは１０〜２０重量％、
ｃ）前記ｐＨ範囲で水溶性または水分散性を有し、５０重量％の濃度で水溶液中においてそれ自体として１〜３の範囲のｐＨを示す有機ポリマー：２５〜５０重量％、好ましくは３０〜４０重量％、
ｄ）リン酸として計算されるリン酸イオン：０〜５重量％、好ましくは０．５〜４重量％、
ｅ）マンガンイオンおよび／またはマグネシウムイオン：全部で０〜２重量％、好ましくは０．１〜１重量％、
ｆ）キレート錯体を形成することができる有機化合物：全部で０〜５重量％、好ましくは０．５〜３重量％、
ｇ）アンモニウム塩として計算されるモリブデン酸イオンおよび／またはタングステン酸イオン：全部で０〜１重量％、好ましくは０．０５〜０．５重量％、
ｈ）亜鉛、コバルト、ニッケル、バナジウムおよび鉄から選択されるカチオン：全部で０〜１重量％、好ましくは０．１〜０．５重量％、
ｉ）鉄（ＩＩ）イオンおよびヒドロキシルアミン、ヒドロキシルアンモニウム塩もしくはヒドロキシルアミン分離性化合物から選択される還元剤：全部で０〜０．１重量％、好ましくは０．００５〜０．０５重量％。
［１６］  ５重量％以下、好ましくは２重量％以下、特に０．５重量％以下の、大気圧で最大１５０℃の沸点を有する有機化合物を含む、［１］〜［１５］のいずれかに記載の防蝕組成物。
［１７］  水が蒸発した後、有機ポリマーｃ）は、１５０℃以下、好ましくは１００℃以下の温度で６０秒以内、好ましくは３０秒以内に硬化可能である、［１］〜［１６］のいずれかに記載の防蝕組成物。
［１８］  ［１］〜［１７］のいずれかに記載の防蝕組成物を、硬化後に層が０．５〜１０μｍ、好ましくは１〜５μｍの範囲の厚さで得られるような厚さで、移動している金属片上に塗布し、および最大１５０℃、好ましくは最大１００℃の温度まで、最大６０秒間、好ましくは最大３０秒間、加熱することによって硬化させる、金属片の被覆方法。
［１９］  ［１］〜［１７］のいずれかに記載の防蝕組成物の塗布前に金属片の表面には、任意の他の防蝕を施さない、［１８］に記載の方法。
［２０］  金属片は、亜鉛片または亜鉛合金片、アルミニウム片またはアルミニウム合金片ならびに亜鉛もしくは亜鉛合金で、またはアルミニウムもしくはアルミニウム合金で被覆された鋼片から選択される、［１８］または［１９］に記載の方法。
［２１］  必要に応じ成形することができる被覆された金属片または該金属片由来の金属シートであって、該金属片または金属シートは［１８］〜［２０］のいずれかに記載の方法に従って得られる被覆物を有する、金属片または金属シート。